КАТАЛИЗАТОР ГИДРОКРЕКИНГА, СОДЕРЖАЩИЙ БЕТА- И Y-ЦЕОЛИТЫ, И СПОСОБ ЕГО ПРИМЕНЕНИЯ ДЛЯ ПОЛУЧЕНИЯ ДИСТИЛЛЯТА

6
1. Композиция вещества, включающая катализатор, состоящий из гидрирующего компонента, бета-цеолита, имеющего общее молярное отношение диоксида кремния к оксиду алюминия меньше, чем 30, и адсорбционную способность по SF, по меньшей мере, 28 мас.%, Y-цеолита, имеющего размер элементарной ячейки от 24,25 до 24,32 Å, и носителя, в котором Y-цеолит имеет общее молярное отношение диоксида кремния к оксиду алюминия от 5,0 до 11,0, причем катализатор содержит от более 2 мас.% до не более 5 мас.% бета-цеолита, в расчете на объединенный сухой вес бета-цеолита, Y-цеолита и носителя, и катализатор имеет отношение Y-цеолита к бета-цеолиту по массе от 2,5 до 12,5 в высушенном состоянии.
2
2. Композиция по п.1, в которой Y-цеолит имеет площадь поверхности меньше, чем 800 м/г.
3. Композиция по п.1, в которой гидрирующий компонент выбирают из группы, состоящей из молибдена, вольфрама, никеля, кобальта и их оксидов и сульфидов.
4. Композиция по п.1, в которой Y цеолит получают посредством способа, включающего стадии:
a) частичный аммониевый обмен натриевого Y цеолита;
b) прокаливание цеолита, полученного на стадии (а), в присутствии водяных паров;
c) аммониевый обмен цеолита, полученного от стадии (b); и
d) прокаливание цеолита, полученного на стадии (с), в присутствии водяных паров.
5. Композиция по п.1, в которой Y цеолит получают посредством способа, включающего стадии:
a) частичный аммониевый обмен натриевого Y цеолита;
b) прокаливание цеолита, полученного на стадии (а), в присутствии водяных паров;
c) контактирование цеолита, полученного на стадии (b), с фторсиликатной солью в форме водного раствора; и
d) прокаливание цеолита, полученного на стадии (с), в присутствии водяных паров.
6. Композиция по п.1, в которой Y цеолит получают посредством способа, включающего стадии:
a) контактирование Y цеолита с фторсиликатной солью в форме водного раствора; и
b) прокаливание цеолита, полученного на стадии (а), в присутствии водяных паров.
7. Композиция по п.1, в которой Y цеолит имеет размер элементарной ячейки от 24,26 до 24,30 Å.
8. Композиция по п.1, в которой отношение Y цеолита к бета-цеолиту по массе составляет от 2,5 до 3,0 в высушенном состоянии.
9. Композиция по п.1, в которой катализатор содержит от более 2 мас.% до не более 3 мас.% бета-цеолита, в расчете на объединенный вес бета-цеолита, Y-цеолита и носителя в высушенном состоянии.
10. Способ гидрокрекинга углеводородного сырья, который включает контактирование сырья при температуре от 232 до 454°С и избыточном давлении от 5171 до 24132 кПа в присутствии водорода с катализатором по любому из предшествующих пунктов.